표 1 에 나타내 는 성분 조성 이 되 는 강 슬래브 에 대해 , 실시 예 1 과 동일 한 순서 , 조건 을 이용 하 여 , 냉간 압연 까지 실시 했 다 . 그 후 , 돌기 가 형성 된 롤 을 사용 하 여 강판 표면 을 국소 적 으로 가압 하 고 , 폭 ： 150 ㎛, 깊이 ： 20 ㎛ 의 선상 홈 을 , 압연 방향 과 직교 하 는 방향 에 대해 10 ° 의 경사 각도 에서 3 ㎜ 간격 으로 형성 했 다 . 이어서 , 산화 도 PH 2 O / PH 2 = 0 . 50 , 균열 온도 ： 840 ℃ 에서 300 초 유지 하 는 탈탄 어닐링 을 실시 한 후 , MgO 를 주성분 으로 하 는 어닐링 분리 제 를 도포 했 다 . 이 때 표 3 에 나타내 는 바 와 같이 , 어닐링 분리 제 도포 량 과 어닐링 분리 제 도포 후 의 권 취 장력 을 변화 시켰 다 . 그 후 , 2 차 재결정 과 순 화 를 목적 으로 한 최종 마무리 어닐링 을 N 2 ： H 2 = 30 ： 70 의 혼합 분위기 중 에서 1230 ℃, 100 h 의 조건 으로 실시 했 다 .